"容器本体とヒートシール蓋材との組合せからなる包装用容器において、前記ヒートシール蓋材は、熱封緘層の下面に疎水性無機微粒子を主成分とする内容物付着防止層が設けられた蓋材であり、前記容器本体は、その胴部材の最内層が、酢酸ビニル含有量0.1~15重量であり、かつ190°Cにおけるメルトフローレートが10g/10min以上であるエチレン-酢酸ビニル共重合体で構成されてなることを特徴とする包装用ヒートシール容器。前記エチレン-酢酸ビニル共重合体は、酢酸ビニル含有量が1.0~10重量である請求項1に記載の包装用ヒートシール容器。前記エチレン-酢酸ビニル共重合体は、190°Cにおけるメルトフローレートが15g/10min以上である請求項1または2に記載の包装用ヒートシール容器。前記エチレン-酢酸ビニル共重合体は、融点が85~115°Cである請求項1~3のいずれか1項に記載の包装用ヒートシール容器。前記エチレン-酢酸ビニル共重合体は、融点が90~105°Cである請求項1に記載の包装用ヒートシール容器。前記熱封緘層が、エチレン-不飽和エステル共重合体、ワックス、及び粘着付与剤を必須成分として含む樹脂組成物からなる請求項1~5のいずれか1項に記載の包装用ヒートシール容器。前記内容物付着防止層における疎水性無機微粒子が、疎水性シリカである請求項1~6のいずれか1項に記載の包装用ヒートシール容器。前記疎水性無機粒子は、平均粒径1~5,000nmの疎水性シリカである請求項7に記載の包装用ヒートシール容器。前記内容物付着防止層が、疎水性無機微粒子と、熱可塑性樹脂微粒子との混合組成物からなる請求項1~8のいずれか1項に記載の包装用ヒートシール容器。本発明は、従来技術における上記のような問題点に鑑み、それらの改善をはかること、具体的には、疎水性無機微粒子による付着防止層を有する蓋材を適用する場面で、夾雑シール性、低温ヒートシール性を向上でき、安定した良好なヒートシール性能、封緘強度、易開封性を発現できると共に、付着防止層の熱影響による性能劣化を防止し、ヒートシール後も良好な内容物付着防止効果を保持しうる包装用ヒートシール容器を提供することを目的とする。本発明は、上記の目的を達成する手段として、[1]~[9]項の手段を提示する。[1]容器本体とヒートシール蓋材との組合せからなる包装用容器において、前記ヒートシール蓋材は、熱封緘層の下面に疎水性無機微粒子を主成分とする内容物付着防止層が設けられた蓋材であり、前記容器本体は、その胴部材の最内層が、酢酸ビニル含有量0.1~15重量であり、かつ190°Cにおけるメルトフローレートが10g/10min以上であるエチレン-酢酸ビニル共重合体で構成されてなることを特徴とする包装用ヒートシール容器。[2]前記エチレン-酢酸ビニル共重合体は、酢酸ビニル含有量が1.0~10重量である前項[1]に記載の包装用ヒートシール容器。[3]前記エチレン-酢酸ビニル共重合体は、190°Cにおけるメルトフローレートが15g/10min以上である前項[1]または[2]に記載の包装用ヒートシール容器。[4]前記エチレン-酢酸ビニル共重合体は、融点が85~115°Cである前項[1]~[3]のいずれか1項に記載の包装用ヒートシール容器。[5]前記エチレン-酢酸ビニル共重合体は、融点が90~105°Cである前項[1]に記載の包装用ヒートシール容器。[6]前記熱封緘層が、エチレン-不飽和エステル共重合体、ワックス、及び粘着付与剤を必須成分として含む樹脂組成物からなる前項[1]~[5]のいずれか1項に記載の包装用ヒートシール容器。[7]前記内容物付着防止層における疎水性無機微粒子が、疎水性シリカである前項[1]~[6]のいずれか1項に記載の包装用ヒートシール容器。[8]前記疎水性無機粒子は、平均粒径1~5,000nmの疎水性シリカである前項[7]に記載の包装用ヒートシール容器。[9]前記内容物付着防止層が、疎水性無機微粒子と、熱可塑性樹脂微粒子との混合組成物からなる前項[1]~[8]のいずれか1項に記載の包装用ヒートシール容器。本発明は、前記[1]項の構成において、熱封緘層の外面に疎水性シリカ等の疎水性無機微粒子による内容物付着防止層を形成したものであることにより、それ自体が前記特許文献1に記載されているような固有の優れた内容物付着防止性能を有する。一方、該蓋材がヒートシールされる容器本体側において、その胴部材の最内層、つまり容器本体のヒートシールされる開口部周縁のフランジ部ないし口縁部の上面層が、酢酸ビニル含有量0.1~15重量で、190°CにおけるメルトフローレートMFR:JISK7210に準拠が10g/10min以上という比較的流動性の高いエチレン-酢酸ビニル共重合体で構成されていることにより、安定した良好なヒートシール性能を発現しうる。即ち、塗布ムラにより付着防止層における疎水性無機微粒子の密度分布に多少のバラツキが生じていても、ヒートシール部の全周に亘ってシール強度、封緘強度、開封強度が安定したシール状態を実現できる。このような安定したヒートシール性能の発現は、従来一般的に採用されているこの種のヒートシール容器に較べ、容器本体側の低温ヒートシール性と樹脂の流動性が良好であることにより、容器本体と蓋材の熱封緘層との間に介在して夾雑物となる付着防止層の疎水性無機微粒子を、ヒートシール時に容器本体側の上記最内層の溶融樹脂層内に十分に取り込むことが可能となり、その結果上記熱封緘層によるヒートシール性能を大きく阻害しないことにより達成されるものと考えられる。また、容器本体側のヒートシール用の最内層において低温ヒートシール性が向上されることにより、相対的に蓋材側の熱封緘層の低温ヒートシール性を補うことができ、結果的に付着防止層の耐熱性を向上し、その付着防止性能の熱安定性を向上し得て、容器本体への封緘使用後においても上記の優れた内容物付着防止効果を良好に維持しうる。即ち、低温ヒートシール性の向上により、ヒートシール時に蓋材に過剰な高い熱負荷をかける必要がなくなることに加えて、蓋材側の熱封緘層を、たとえば比較的融点の高いワックスを成分中に用いることで軟化点を上げ、ヒートシール時に熱封緘層が早期かつ過度に溶融して高い流動性を発現するのを抑制ないし防止しうるものとなすことが可能になる。つまりヒートシール時に熱封緘層の溶融をやや遅らせることができ、また抑制することが可能になる。その結果、付着防止層の疎水性無機微粒子が、不本意に熱封緘層中に沈み込んだり、あるいは微粒子間の隙間に熱封緘層の溶融成分が毛細管現象で入り込んで上記隙間を埋めてしまうのを防止しうる。従って、上記微粒子の疎水性表面の露出面積の極端な減少を防いで、ヒートシールによる苛酷な熱履歴を受けたのちにおいても良好な内容物付着防止効果を維持しうる。上記のような効果は、前記[2]項に記載のような酢酸ビニル含有量が1.0~10重量であるエチレン-酢酸ビニル共重合体を用いることにより良好かつ確実に達成することができる。また、前記[3]項に記載のような190°Cにおけるメルトフローレートが15g/10min以上であるエチレン-酢酸ビニル共重合体を用いることにより更に一層良好に達成することができる。また、前記[4]項に記載のように融点が85°C~115°Cであるエチレン-酢酸ビニル共重合体を採用することにより、前記[1]項の発明の効果を確実に享受できる。特に前記[5]項に記載のように融点が90~105°Cの低融点のエチレン-酢酸ビニル共重合体を採用することにより、一層確実かつ良好に達成しうる。また、前記[6]項に記載のように、熱封緘層にエチレン-不飽和エステル共重合体、ワックス、及び粘着付与剤を必須成分として含む樹脂組成物を用いることにより、良好なヒートシール性、密封性、開封時のための適当な易剥離性を付与することができる。また、前記[7]項に記載のように、疎水性無機微粒子に疎水性シリカを選択使用するときは、市場から入手し易い比較的安価な材料をもって、優れた内容物付着防止効果を達成することができる。また、前記[8]項に記載のような平均粒径を有する疎水性無機微粒子を用いることにより、愈々市場から入手しやすい比較的安価な材料を用いて、前記のような内容物付着防止効果を一層確実に実現することができる。更にまた、前記[9]項に記載のように、付着防止層を主成分である疎水性無機微粒子と、熱可塑性樹脂微粒子との混合組成物からなるものとすることにより、熱可塑性樹脂微粒子によって疎水性無機微粒子相互間の結合力を補うと同時に、それの熱封緘層に対する密着性をも向上し、不本意な粒子の脱落、付着防止層の剥落を防いで長期に亘り安定した内容物付着防止効果を維持しうる。加えて、付着防止層への上記熱可塑性樹脂微粒子の含有により、これが熱封緘層のヒートシール性を補うべく作用し、疎水性無機微粒子群の介在にかかわらず蓋材の容器本体に対する良好で安定した、適度なヒートシール性、つまり易開封性と封緘性とが調和した好適な密封性を確保しうる。本発明に係るヒートシール容器は、ヨーグルト、ジャム、ゼリー等の主として粘調質の流動性食品類の密封包装に用いられるものであり、カップ状の容器本体Bと、これをシールするシート状蓋材Aとの組合わせからなる。先ず、説明の便宜上、上記蓋材Aの構成から先に説明する。内容物付着防止蓋材本発明に用いられる蓋材Aは、図1に示すように基材フィルム層2と金属箔層3との積層からなる基材層1と、該基材層1の金属箔3側の外面、即ち施蓋使用時に容器本体の内部に向く側の面に中間樹脂層4を介して熱封緘層5が設けられている。上記の積層構成は従来の蓋材のそれと同様であり、基材層1と熱封緘層5とを含む積層体をここでは蓋材本体と呼称することとする。本発明による内容物付着防止蓋材は、上記蓋材本体の熱封緘層5の外面に、更に付加的に付着防止層6を有するものである。基材フィルム層2は、包装容器の表側に配置されるもので、その材料としては、ポリエステル、ポリエチレン、ポリプロピレン、ポリアミド、ポリカーボネート、ポリ塩化ビニル、セルロースアセテート、セロハンなどの単層または複合フィルム、あるいはこれらのフィルムを紙などにラミネートしたものなどを例示することができる。基材フィルム層2は通常適宜印刷7が施されて意匠性が付与される。金属箔層3は、ガスバリヤ性、遮光性などを付与するものであり、多くはアルミニウム箔が用いられる。特にヨーグルトの容器用の蓋材にあっては、遮光性、軽量性を満足するものとして厚さ5~50μm程度のアルミニウム箔が好適に用いられる。また、基材フィルム層2との積層接着には一般的な接着剤が用いられる。なお、基材層1として、金属箔層3を使用せずに、シリカやアルミナ等の金属を基材フィルム層2に蒸着した金属蒸着フィルムを使用することも可能である。中間樹脂層4は、基材層1と熱封緘層5との間に介在して、蓋材に所定の剛性やヒートシール時のクッション性を付与するものであり、適宜必要に応じて設けられる。一般的には厚さ5~40μmのポリエチレン、ポリプロピレン、エチレンメタアクリル酸共重合体、エチレンメタアクリル酸エステル共重合体等のオレフィン樹脂、ポリアミド、ポリエステル、ポリカーボネート、ポリ塩化ビニル等が用いられる。熱封緘層5は、中間層樹脂層4および容器側との接着性が良好なものでなくてはならない。本発明の好適な実施において該熱封緘層は、エチレン-不飽和エステル共重合体、ワックス、および粘着付与剤を必須成分として含有し、必要に応じて更にブロッキング防止剤や酸化防止剤等の添加剤を任意成分として含む樹脂組成物からなる。従来一般に汎用されている当該樹脂組成物は、その必須成分であるワックスとして、比較的低融点のものが用いられていた。例えば、最も一般的には融点65°C程度のパラフィンワックスが用いられており、比較的高い融点のポリエチレンワックスでもせいぜい融点75°C程度のものが用いられるにすぎなかった。さらに上記樹脂組成物は、一般的には軟化点65°C~90°C程度のものが用いられていた。このような技術的背景下において、本発明の好適な実施においては、上記樹脂組成物の必須成分の1つであるワックスとして、特に融点80°C以上、好ましくは90°C以上、更に好ましくは100°C以上のものを用い、樹脂組成物の軟化点を90°C以上、好ましくは100°C以上とすることが望ましい。このような比較的高融点のワックスを含有することで軟化点を高く設定した樹脂組成物を熱封緘層に用いることにより、前述したように熱封緘層の外面側に付加形成される疎水性無機微粒子による付着防止層の撥水性、ひいては付着防止性の熱安定性を一層向上しうる。しかしながら、あまりに融点の高すぎるワックスの使用は、樹脂組成物の粘度が高くなり加工適性が低下する恐れがあり、熱封緘層の安定した良好なヒートシール性を阻害する恐れがあるため、融点130°C以下のものを使用すべきである。好ましくは融点120°C以下、更に好ましくは110°C以下のものを用いることが望ましい。さらに、上記樹脂組成物の軟化点は、ワックス以外の他の成分に、融点又は軟化点の高いものを使用することで上記軟化点を上げることも可能であるが、ワックスの融点を前述の通りとして、樹脂組成物の軟化点を90°C以上に設定することで最も簡易にかつ確実に所期効果を実現することができる。樹脂の融点を上げることで樹脂組成物の軟化点を上げても、流動性の高い低融点のワックスが容易に溶け、付着防止層の疎水性微粒子間に入り込んで付着防止効果を低下させるため、付着防止効果の熱安定性に十分な改善効果を期待することが困難である。また、あまりに軟化点の高すぎる樹脂組成物の使用は、熱封緘層の加工性や安定した良好なヒートシール性を阻害するおそれがあるため、軟化点160°C以下のものを使用すべきである。好ましくは軟化点140°C以下、更に好ましくは120°C以下のものを用いることが望ましい。熱封緘層の主成分であるエチレン-不飽和エステル共重合体は、その不飽和エステル単量体として、アクリル酸メチル、アクリル酸エチル、メタクリル酸メチル等の不飽和カルボン酸エステル、酢酸ビニルのようなビニルエステル等を用いることができるが、なかでも特に酢酸ビニル、メタクリル酸メチルの採用が好適である。また、上記エチレン-不飽和エステル共重合体は、融点が70~100°Cの範囲のものを用いることが好ましい。これが70°C未満のものでは、熱封緘層のシール温度が低すぎるために付着防止層の付着防止効果の熱安定性が低下するおそれがある。逆に、100°Cを超えるものでは、低温ヒートシール性が阻害され、シール速度が遅くなって実際の内容物充填シール時の作業能率が低下する。最も好ましくは、融点75~95°Cの範囲である。また、樹脂組成物中の他の主要成分であるワックスとしては、パラフィンワックス、マイクロクリスタリンワックス、モンタンワックス、フィッシャートロプシュワックス、ポリエチレンワックス、ポリプロピレンワックス、カルナバワックス、変性ワックス等が挙げられるが、さらに好ましくはポリエチレンワックスである。さらに、粘着付与剤としては、ロジン、ロジン誘導体水素化ロジン、不均化ロジン、ロジンエステル、脂環族系石油樹脂、芳香族系石油樹脂、共重合系石油樹脂あるいはそれらの水添付加されたもの、テルペン樹脂α-ピネン、β-ピネン等が挙げられるが、好ましくは芳香族系石油樹脂の水添付加されたものを用いるのが最適である。また、樹脂組成物の各成分の配合組成比は、軟化点、溶融粘度、低温ヒートシール性、ヒートシール強度、開封強度等を考慮して、設定する必要があるが、好ましくは、エチレン-不飽和エステル共重合体を30~50wt、好ましくは35~45wt、ワックスを30~50wt、好ましくは35~45wt、粘着付与剤を5~25wt、好ましくは15~25wtに設定することで、良好なヒートシール性、密封性、開封時のための適当な易剥離性と内容物付着防止効果の熱安定性の向上を達成できる。即ち、エチレン-不飽和エステル共重合体の配合量が30wt未満の樹脂組成物では、十分なシール強度が得られない。逆に50wtを超えると、シール強度が大きくなりすぎてシール蓋の易開封性が損なわれる。またワックスの配合量が30wt未満では、ホットメルト樹脂組成物のコーティング適性加工適性が損なわれると共に、易開封性が損なわれる。一方、50wtを超えると、十分なシール強度が得られない。また、粘着付与剤は、その配合量が5wt未満では十分なシール強度を得ることが困難であり、逆に25wtを超えて過多に含有すると、付着防止層の付着防止効果が低下するおそれがある。熱封緘層の厚みは特に限定されるものではないが、コスト、密封性、生産性等の点から、厚さ3~100μm程度とするのが一般的であり、好適には、10~50μmの範囲とするのが良い。付着防止層6は、疎水性無機微粒子、または熱可塑性樹脂微粒子と疎水性無機微粒子との混合組成物からなるものである。疎水性無機微粒子は、蓋材の内容物付着防止性能の支配的役割を担うものであり、20mN/m以上の表面エネルギーを有する疎水性物質からなるものであればその材料は特に限定されない。具体的に例示すれば、疎水性のシリカ、アルミナ、酸化カルシウム、炭酸カルシウム、硫酸カルシウム、ケイ酸カルシウム等の疎水性無機微粒子を挙げることができる。なかでも、疎水性能、コスト、超微粒子材料の市場からの入手のし易さ等の観点から、疎水性シリカやアルミナの使用が好適である。疎水性シリカは、乾式法シリカ及び湿式法シリカのいずれでも好適に用いることができる。疎水性無機微粒子の平均粒径は、1~5,000nmの範囲のものを用いるべきである。平均粒径1nmの未満の超微粒子は、市場からの入手が困難であり、またコストの面からも不利である。他方、平均粒径5,000nmを超えるものでは、ヒートシール性を阻害するおそれがあると共に、付着防止効果が低下するおそれがあるため不適である。好ましい平均粒径は3~1000nm、特に好ましくは3~500nmの範囲である。熱可塑性樹脂微粒子は、その材料が特に限定されるものではないが、熱封緘層5及び疎水性無機微粒子とのなじみが良く、容器本体の表面層と良好な接着性を有する熱可塑性樹脂を選択して用い、少なくとも該熱可塑性樹脂を主成分として含むものを用いることが望ましい。かかる熱可塑性樹脂を例示すれば、酢酸ビニル系樹脂、ポリオレフィン系樹脂、ポリエステル系樹脂、アクリル系樹脂、スチレン系樹脂等の単独重合体、または2種以上の共重合体等を挙示しうる。熱可塑性樹脂であるから、従来から蓋材の付着防止剤として良く使用されている分子量の小さいワックス類の使用は排除される。特に好ましい熱可塑性樹脂の種類としては、オレフィン系樹脂の1種または2種以上を少なくとも主成分として含む熱可塑性樹脂を用いることにより最も好ましい結果を得ることができる。更に具体的には、オレフィン系樹脂の具体例としてポリエチレン、ポリプロピレン、エチレン-不飽和エステル共重合体を挙げることができる。またエチレン-不飽和エステル共重合体としてエチレン-酢酸ビニル共重合体、酢酸ビニル-塩化ビニル共重合体、および酢酸ビニル-塩化ビニル-マレイン酸共重合体を挙げることができる。上記熱可塑性樹脂は、微粒子に粉砕または溶剤に溶解させた後微粒子として析出させた状態で使用する。熱可塑性樹脂微粒子の平均粒径は、1nm~5000nmが好ましい。5000nmより大きい場合は、熱封緘層から脱落し易くなり好ましくない。1nmより小さい場合は、工業的に得難いという問題が生じる。好ましい平均粒径は、50nm~1000nm、さらに好ましくは、100nm~500nmである。熱可塑性樹脂微粒子は、一般的なプラスチックの粉砕機で粉砕できるが、粉砕時に樹脂を軟化溶融させないように低温状態に維持しうる冷却手段を具備する粉砕機を用いることが好ましい。次に、熱可塑性樹脂微粒子と疎水性微粒子との好ましい配合割合は、熱可塑性樹脂微粒子固形分:疎水性無機微粒子の重量比において、0~50重量:100~50重量である。疎水性無機微粒子の配合量は、好ましくは50重量以上含有されておれば、比較的良好な付着防止性能を得ることができる。熱可塑性樹脂微粒子を配合することで容器とのシール性、熱封緘性が良くなる点で好ましい。本発明に用いる付着防止蓋材の製造において、上記付着防止層6の形成方法もまた、蓋材の内容物付着防止性能に重大な影響をもつ。付着防止層6の形成は、液体分散媒中に疎水性無機微粒子、または熱可塑性樹脂微粒子と疎水性無機微粒子の所定量を均一に分散させてコート液を調製し、これを蓋材本体の熱封緘層の外面に塗布し、乾燥させることによって行われる。コート液の調製は、熱可塑性樹脂微粒子と疎水性無機微粒子を水または有機液体分散媒を用いて分散させて所定濃度のコロイド溶液とするものであるが、分散媒には特に極性基を有する有機分散媒を用いるのが好ましい。なかでもアルコール類の使用が好適であり、特にコスト、安全性、撥水性の発現効果等の面からメタノール又はエタノールの使用が好適である。極性基を有しない溶剤、たとえばトルエンを使用するときは、付着防止性能が損なわれることが判明している。その機序は未だ不明確であるが、熱封緘層のワックスがトルエンによって一部溶解し疎水性シリカ粒子との密着性が高くなりすぎることによるものと推測される。コート液の塗工は、公知の任意の方法を採用しうる。例えば、グラビアコート法、吹き付け、バーコート法等を任意に採用しうる。コート液の塗布量は、付着防止層の前記の厚みに応じて設定すればよいが、乾燥後重量で0.1~5.0g/m2程度が好ましく、0.2~1.2g/m2がより好ましく、更には0.4~0.8g/m2の範囲に設定するのが最適である。0.1g/m2未満の場合には、内容物付着防止効果が不十分になるおそれがある。他方、5.0g/m2を超えるとコストアップを招くほか、微粒子の脱落の恐れが生じるため好ましくない。塗布後の乾燥工程も重要な要素をなす。もとより自然乾燥させても良いが、生産性、熱封緘層との密着性を高めるためには加熱乾燥させるべきであり、その場合の乾燥条件としては、温度80~140°C、時間5~30秒の範囲に設定するべきである。温度が上記下限値80°Cより低いと乾燥工程に時間がかかり、時間が5秒未満では乾燥が不十分なものとなり、その後の取扱いにおいて付着防止層の部分的剥離や脱落を生じ易い。反面、乾燥温度を140°Cを超える高い温度に設定したり、あるいは時間を30秒を超える時間に設定すると、殊に疎水性無機微粒子に疎水性乾式シリカを用いている場合、それのもつ疎水性、撥水性が損なわれ易い傾向がみられる。容器本体容器本体Bは、図2に示すように板紙を基材12としてその両面に熱可塑性樹脂層1314をコートした積層材料からなる胴部材10と底部材11とを組合わせて、有底カップ状に形成されたものである。胴部材10は、周壁がテーパー状に形成され、上端開口縁に蓋材Bがヒートシールされるフランジ部10aを有する。胴部材10の内側の樹脂層13は、これが胴部材10の最内層13Aを形成するものとなっており、従って、上記フランジ部10aの上面を覆って蓋材Aに対するヒートシール層としての役割を担うものとなっている。尚、上記樹脂層1314の厚さは、最内層13Aを形成する内側の樹脂層13が40μm程度に、外側の樹脂層14がその約半分の20μm程度に形成されるのが普通である。ところで、本発明においては、シール用蓋材Aとして、前記したような疎水性微粒子を主成分とする付着防止層6を有する特定構成の内容物付着防止蓋材Aが用いられることとの関係において、容器本体A側の上記胴部材10の最内層樹脂層13の材料に格別の改善が加えられたものである。即ち、胴部材10の最内層13Aが、酢酸ビニル含有量0.1~15重量のエチレン-酢酸ビニル共重合体であって、かつ190°Cにおけるメルトフローレートが10g/10min以上であるエチレン-酢酸ビニル共重合体からなる樹脂層13で構成されたものとされている。酢酸ビニル含有量が0.1重量未満では、低温ヒートシール性が悪く、本発明の主眼とするヒートシール性能の十分な改善効果が期待できない。他方、15重量を超えるとエチレン-酢酸ビニル共重合体のべたつき、臭気など新たな問題が派生すると共に、封緘強度、開封強度の調整が困難になる点で不利である。好ましい酢酸ビニル含有量の範囲は、1.0~10重量であり、更に好ましくは3~8重量の範囲である。一方、最内層13Aに用いる上記エチレン-酢酸ビニル共重合体は、流動性の比較的高いものであることが必要である。具体的には、190°CにおけるメルトフローレートMFRが少なくとも10g/10min以上であることが必要である。MFRが10min未満では、ヒートシール時に付着防止層6の疎水性無機微粒子を最内層樹脂層13の内部に十分にかつ早目に取り込むことができず、ヒートシール性能の改善効果を十分な満足程度に達成することができない、一方、50g/10minを超えるようなあまり高いメルトフローレートのものでは、板紙への押出しコート時の成形加工性の低下に加えて、ヒートシール時の加圧力で樹脂が流れすぎ、良好なシール状態が得られない等の不具合を生じるため好ましくない。好適なメルトフローレートの下限値は、15g/10min以上、更に好ましくは20g/10min以上である。一方、上記エチレン-酢酸ビニル共重合体は、融点DSC法:JISK6863に準拠において85~115°Cのものを用いることが望ましい。85°C未満のものでは、酢酸ビニル含有量が多くなり、上記と同様にべたつき、臭気の問題や封緘強度、開封強度の調整が困難となる等の問題が生じる恐れがあるため使用に適さない。逆に、115°Cを超える高融点のものでは、低温ヒートシール性が阻害され、ヒートシール時の温度を高くする必要が生じ、蓋材A側の付着防止層が好ましくない熱履歴を受けるために、特に容器本体Bのフランジ部10a周辺領域において蓋材Aの付着防止性能が損なわれる。使用するエチレン-酢酸ビニル共重合体の好ましい融点範囲は、90~105°Cの範囲である。上記においては、容器本体として、厚紙基材の内外両面に樹脂層を積層した紙製のカップによる場合について説明したが、ポリスチレン、ポリプロピレン、ポリエチレン等の合成樹脂製のカップを用いるものとしても良い。その場合例えば、シートから容器を真空成形する場合にシートの容器内面側に上述した胴部材10の最内層13Aに用いた樹脂層13と同様の樹脂層をヒートシール層として被覆形成する方法が例示でき、また、合成樹脂製容器本体の上端の、蓋材Aがヒートシールされるフランジ部の上面のみに、上述した胴部材10の最内層13Aに用いた樹脂層13と同様の樹脂層をヒートシール層として被覆形成するものとしても良い。密封包装体本発明に係るヒートシール容器は、上記の容器本体13にヨーグルト、ジャム等の内容物を充填したのち、その上端開口部周縁のフランジ部10aに蓋材Aをヒートシールして商品としての密封包装体を構成するものである。次に、本発明の効果を確認するために、その各種の実施例を比較例との対比において示す。蓋材Aの作製基材フィルム2として厚さ12μmのポリエチレンテレフタレートフィルムを用い、その片面に厚さ30μmのアルミニウム箔3をポリウレタン系ドライラミネート接着剤により貼合わせ、基材層1とした。次に、上記基材層1のアルミニウム箔3側の表面に上記同様の接着剤により、厚さ20μmのポリエチレンフィルムを積層接着して中間樹脂層4を形成し、更にその外側にグラビアコート法により熱封緘層5を形成した。これによって得られた基材層1/中間樹脂層4/熱封緘層5の積層体をもって蓋材本体とした。ここに、上記熱封緘層5としては、下記の材料配合による樹脂組成物を塗布量18g/m2の割合で塗工形成したものとした。ワックス40重量部融点104°Cのポリエチレンワックス樹脂40重量部エチレン-酢酸ビニル共重合体酢酸ビニル含有量26、融点76°C粘着付与剤20重量部石油系水添樹脂次いで、上記蓋材本体の熱封緘層5の外面に、下記の材料により、後記表1に示すような各種配合と塗布量による付着防止層6を形成した。疎水性無機微粒子SPSPI:疎水性乾式シリカ一次粒子平均粒径7nmSPII:疎水性湿式シリカ平均粒径2700nmSPIII:疎水性湿式シリカ平均粒径3900nm熱可塑性樹脂微粒子MPMPI:エチレン-酢酸ビニル共重合体酢酸ビニル20、エチレン80、平均粒径100nmMPII:酢酸ビニル-塩化ビニル共重合体酢酸ビニル20、塩化ビニル80、平均粒径100nmここに、上記付着防止層6の形成は、上記各疎水性無機微粒子SP、または疎水性無機微粒子SPと熱可塑性微粒子MPの両方をエタノール中に均一分散させてコート液を作製し、この各種コート液を蓋材本体の前記熱封緘層5の外面にグラビアコート法により塗布し、次いで100°C×15秒の乾燥条件で強制乾燥することによって行った。容器本体Bの作製厚紙を基材12とし、その内外両面に樹脂層1314をコートした積層材料を用い、テーパー筒状に成形した胴部材10の底部に底部材11を組み合わせてカップ状の紙製容器本体Bを作製した。ここに、胴部材10の外面樹脂層14と底部材11の外面樹脂層は、いずれも密度0.922g/cm3のポリエチレンによる厚さ20μmのものとし、底部材11の内面樹脂層も同様のポリエチレンによる厚さ40μmのものとした。上記に対し、胴部材10の最内層13Aを構成する内面側の樹脂層13については、酢酸ビニル含有量、メルトフローレート、および融点をそれぞれ異にした下記の各種エチレン-酢酸ビニル共重合体からなるものとした。樹脂層13の厚さはいずれも40μmに設定した。エチレン-酢酸ビニル共重合体EVA酢酸ビニル含有量MFRg/10分:190°C融点°CEVA1:102091EVA2:617101EVA3:1.510113EVA4:15289EVA5:201475評価試験1容器シールでの付着防止性能試料No.1~3、5~9の容器口径88mmと蓋材の組み合わせで、該容器に125gのアロエヨーグルト森永乳業株式会社製商標森永アロエヨーグルトを入れた後、140°C×90kgf×1.0secのシール条件で蓋材をフランジ面上にヒートシールした。一方、上記同様のシール条件では封緘強度が弱い試料No.4については、150°C×90kgf×1.0secのシール条件で蓋材をフランジ面上にヒートシールした。次いで、これらの各試料を逆さに12時間保存した後、開封して蓋材の裏面のヨーグルトの付着状態を評価した。◎ヨーグルトの付着なし○フランジ部にわずかな付着が見られる×フランジ部に付着がみられ。2シール性2-1封緘強度試料No.1~9の容器口径88mmと蓋材の組み合わせで、140°C×90kgf×1.0secのシール条件で容器本体のフランジ面上に蓋材をヒートシールした。そして、封緘強度は、乳及び乳製品の成分規格等に関する省令昭和54年4月16日厚生省令第17号の封緘強度試験法に準じて測定し、封緘強度が13.3kPa以上であるものを合格◎印、13.3kPa未満のものを不合格×印として判定した。2-2開封強度次に、開封強度は、上記のヒートシールした蓋材を仰角45°、100mm/分の速度で引っ張り、開封時の最大荷重を開封強度Nとした。そして最適な開封強度の範囲を8~15Nとし、この範囲内のものを合格◎印、範囲外のものを不合格×印として評価した。2-3ヒートシール強度試料No.1~9の容器口径88mmと蓋材の組み合わせで、それぞれ15mm幅に切り出し、150°C×0.2MPa×1.0secのシール条件で両者をヒートシールした。次いで、この蓋材を180°の方向に100mm/分の速度で引っ張り、剥離時の最大荷重をヒートシール強度とした。そして、付着防止層を設けていない蓋材本体のままの蓋材におけるヒートシール強度蓋材の耐剥離強度密封性を基準値として、ヒートシール強度の低下率または増加率を下記の基準で判定評価した。◎強度低下又は増加10未満○強度低下又は増加10~20未満×強度低下又は増加20以上上記1~2の各評価試験の結果を、表2に示す。表2の蓋材の付着防止性能の試験結果に示すように、本発明によるヒートシール容器においては、容器本体への蓋材のヒートシールによるかなり苛酷な熱履歴をうけたのちの蓋材においても、該蓋材の裏面へのヨーグルトの付着はほとんど認められなかった。このことは、ヨーグルト、プリン、ゼリー等の粘稠な液体成分を含むような内容物を充填した容器に蓋材を熱封緘したのちにおいても、該内容物に対し、蓋材裏面への該内容物の付着防止効果を良好に維持しうるものであることを示す。また、シール性試験の結果に示すように、付着防止層の存在によって封緘強度、ヒートシール性シール強度及び易開封性をいずれも大きく損なうことなく、しかもそれらの安定性に優れたものとなしうることを確認し得た。"